МАТЕРИАЛ, ПОГЛОЩАЮЩИЙ ЭЛЕКТРОМАГНИТНЫЕ ВОЛНЫ

Материал, поглощающий электромагнитные волны в широком диапазоне частот ЭМ волн вплоть до ближайшей границы инфракрасного частотного диапазона, представляет собой особое состояние композиционного материала заданного состава, связанное с количественным и качественным составом, обладает минимальным входным сопротивление падающей электромагнитной волны, отсутствием отраженного сигнала и локальными значениями Bs изменяющимися в диапазоне от 7000 Гс до 100000 Гс, также как и состав композиционного материала обеспечивают реализацию способа поглощения и рассеяния электромагнитной волны на частицах ферримагнетиков, находящихся в соответствующей среде, в условиях ферримагнитного резонанса на локальных полях Hintr, изменяющихся в диапазоне от 7000 Э до 100000 Э; и является суперпозицией, как минимум трех материальных физических сред, состоящий из полимера, пластификатора, наноструктурированого Fe, диспергированных частиц ферримагнетиков как монодоменных так и не монодоменных, диспергированных частиц магнитного материала Fe-Nd-B;
особое состояние композиционного материала обеспечивает достижение особых макроскопических физических свойств на объемных образцах композиционного материала в результате сохранения индивидуальности физико-химических свойств каждого порошкового ингредиента, составляющего композиционный материал, относительно уровня свойств соответствующего объемного материала, и аддитивным их наложением в объемах соизмеримых со средними размерами частиц ферримагнетиков активно поглощающих ЭМ волны, статистически однородно, равномерно и непрерывно распределенных в объеме композиционного материала; соответствующий композиционный материал обладает электронной проводимостью; проводимостью постоянного магнитного поля, причем значение магнитной индукции Br для макроскопических образцов композиционного материала, не менее 4000Гс; способен к перемагничиванию и, следовательно, способен к направленным изменениям спектральных характеристик поглощения падающих электромагнитных волн; контрольный образец композиционного материала неподвержен или слабо подвержен воздействию химических соединений инертных по отношению к используемому полимеру; неоднородность распределения величин действительных и мнимых диэлектрических и магнитных компонент в объеме композиционного материала, обуславливаемых дисперсностью используемых исходных ингредиентов и соотношением соответствующих физических характеристик, обеспечивают минимальное входное сопротивление падающей ЭМ волны и отсутствие отраженной ЭМ волны, в широком диапазоне частот; Неоднородность и неравномерность распределения направления и величин постоянных внутренних локальных магнитных полей Hintr, изменяющихся в диапазоне от 7000 Э до 100000 Э, обеспечивает протекание резонансных процессов поглощения ЭМ волны на частицах ферримагнитного материала в широком диапазоне частот вплоть до ближайшего инфракрасного диапазона; Способен быть приготовленным как покрытие, методами распыления суспензии, литьем и формованием объемных образцов;
a
s
12
19
2
2
12
22
2
16
27
3
2
24
41.
3
5-x
x
12
1-y
y
-x
x
4
l
2
материал, поглощающий электромагнитные волны, являясь особым состоянием композиционного материала, обеспечивает реализацию известного физического эффекта поглощения ЭМ волн на частицах ферро- и ферримагнетиков, задан и как состав композиционного материала, включающий: наноструктурированное Fe, входит в состав композиционного материала в количестве от 0,5 вес.% до 9 вес.%, в исходном состоянии содержится в объеме субстанции растворяющей или пластифицирующей полимер, средний размер частиц во фракциях наноструктурированного железа изменяется от 50 nm до 300 nm, соотношение между весовыми количествами различных фракций наноструктурированного Fe в конечном композиционном материале, связано с физико-химическими свойствами полимерных материалов, растворителей и пластификаторов, в целом определяют химическую стойкость к различным воздействиям, другими словами, определяется качественными характеристиками исходных материалов, отличающихся для разных его производителей, присутствующих на мировом рынке; порошковую композицию из магнитного материала Nd-Fe-B, объемные образцы характеризуются магнитными свойствами: Br в диапазоне от 7000 Гс до 9000 Гс; Hc в диапазоне от 1000 Э до 7000 Э, входит в состав композиционного материала в количестве от 2 вес.% до 9 вес.%, исходный материал измельчается в шаровой мельнице для получения порошковой композиции, средний размер частиц изменяется от 0,5 мк до 2 мк и характеризуется гистограммой распределения частиц по размерам; Порошковую композицию ферримагнитных материалов входящую в состав композиционного материала в количестве от 5 вес.% до 9.вес %, состоит из порошков гексаферритов от 2 вес.% до 9 вес.%, причем особое место, в этом ряду занимают гексаферриты, так как обладают высоким значением поля H внутренней магнитокристаллической анизотропией и большим значением 4πM, феррогранатов от 0 вес.% до 2 вес.% и феррошпинелей от 0 вес.% до 2.вес %, получаемых, соответственно методами спонтанной кристаллизации и методами спекания, используемыми в керамической технологии, порошки подвергают помолу, средний размер частиц изменяется от 0,5 мк до 2 мк, и характеризуются гистограммами распределения частиц по размерам; гексаферриты M-типа, (Sr,Ba)FeO; Y-типа, (Ba,Sr)MeFeO; W-типа, BaMeFeO; Z-типа, (Ва,Sr)MeFeO; порошковые композиции гексаферритов и их смешанных составов получают методами спонтанной кристаллизации из раствора-расплава, методами спекания оксидов и соответствующих промежуточных соединений, с последующим измельчением частиц, причем частицы гексаферритов являются кристаллическими фазами, характеризующиеся кристаллофизическими свойствами соответствующими их составу, монодоменные и немонодоменные; замещение в ферримагнитных подрешетках достигает не более 2 формульных единиц, массовое количество каждого ингредиента в порошковой композиции гексаферритов изменяется в пределах от 0 вес.% до 25 вес.%; феррогранаты YFeMeO; порошковые композиции феррогрнатов и их смешанных составов получают методами спонтанной кристаллизации из раствора-расплава, методами спекания оксидов, с последующим измельчением частиц; частицы феррогранатов являются кристаллическими фазами, характеризующиеся кристаллофизическими свойствами соответствующими их составу, монодоменные и немонодоменные, замещение в ферримагнитных подрешетках достигает не более 1 формульной единицы; феррошпинели FeMe Fe2Me O; порошковые композиции феррошпинелей и их смешанных составов получают методом спекания оксидов, с последующим измельчением частиц, частицы феррошпинелей  являются кристаллическими фазами, характеризующиеся кристаллофизическими свойствами соответствующими их составу, монодоменные и немонодоменные, замещение в ферромагнитных подрешетках достигает не более 0,5 формульной единицы; полимеры: полиэтилен карбонат, поливинилхлорид, поливинилиденфторид, полипропилен или их сополимеры, растворяющийся в растворителях совместимых с другими ингредиентами композиции, растворителями: метил карбонат, этил карбонат, пропилен карбонат, этилен карбонат, ацетон и т.д. и пластификаторами: этилен карбонат, гексан и т.д., входит в состав композиционного материала в количестве не менее 73 вес.% и метод поглощения электромагнитных волн, реализующийся на активных центрах статистически равномерно и однородно распределенных в объеме материала в условиях задаваемых гиромагнитным соотношением ферримагнитного резонанса или в условиях когда магнитная восприимчивость принимает аномально высокие значения, в том числе и отрицательные, кроме того магнитостатические волны (МСВ) являются дополнительным источником рассеяния; направление и величина постоянных локальных магнитных полей Hintr, изменяется в диапазоне от 7000 Э до 100000 Э, неоднородно и неравномерно распределены в объеме материала, что и обуславливает, вместе с кристаллохимическим составом активных центров, собственно протекание резонансных процессов, процессов рассеяния МСВ в широком диапазоне частот вплоть до ближайшего инфракрасного диапазона.